(57)【要約】【課題】液状シリコーンを用い、従来にない簡便な製造方法にて耐久性が高いシリコーン封止された太陽電池モジュールを製造する方法を提供することを目的とする。【解決手段】太陽電池モジュールの製造方法であって、液状シリコーン（Ｘ）を裏面パネルに塗布する工程及び液状シリコーン（Ｙ）を表面パネルに塗布する工程、前記パネルに塗布した液状シリコーン（Ｘ）及び（Ｙ）を硬化させる工程、硬化されたシリコーン層（Ｘ’）を有する裏面パネルと、複数個の太陽電池セルと、硬化されたシリコーン層（Ｙ’）を有する表面パネルとをこの順で積層する工程を含み、  前記パネルに塗布した液状シリコーン（Ｘ）及び（Ｙ）を硬化させる工程において、液状シリコーンを塗布した裏面パネル及び表面パネルに紫外線を照射して前記液状シリコーンを硬化させることを特徴とする太陽電池モジュールの製造方法。【選択図】図１
2014082399.tif 000002
【特許請求の範囲】
【請求項１】
太陽電池モジュールの製造方法であって、
液状シリコーン（Ｘ）を裏面パネルに塗布する工程及び液状シリコーン（Ｙ）を表面パネルに塗布する工程、前記パネルに塗布した液状シリコーン（Ｘ）及び（Ｙ）を硬化させる工程、硬化されたシリコーン層（Ｘ’）を有する裏面パネルと、複数個の太陽電池セルと、硬化されたシリコーン層（Ｙ’）を有する表面パネルとをこの順で積層する工程を含み、
前記パネルに塗布した液状シリコーン（Ｘ）及び（Ｙ）を硬化させる工程において、液状シリコーンを塗布した裏面パネル及び表面パネルに紫外線を照射して前記液状シリコーンを硬化させることを特徴とする太陽電池モジュールの製造方法。
【請求項２】
前記液状シリコーン（Ｘ）及び（Ｙ）として、白金を触媒とする付加硬化型シリコーンを用いることを特徴とする請求項１に記載の太陽電池モジュールの製造方法。
【請求項３】
前記パネルに塗布／硬化させたシリコーン層（Ｘ’）及び（Ｙ’）として、針入度が１０〜２００のシリコーンゲルを用いることを特徴とする請求項１又は２に記載の太陽電池モジュールの製造方法。
【請求項４】
硬化されたシリコーン層（Ｘ’）を有する裏面パネルと、複数個の太陽電池セルと、硬化されたシリコーン層（Ｙ’）を有する表面パネルとをこの順で積層した構造の太陽電池モジュールであって、
前記裏面パネル及び表面パネルのシリコーン層（Ｘ’）及び（Ｙ’）が紫外線照射によって硬化されたものであることを特徴とする太陽電池モジュール。
【請求項５】
前記紫外線照射によって硬化されたものが、シリコーンゲルであることを特徴とする太陽電池モジュール。
【発明の詳細な説明】
【技術分野】
【０００１】
本発明は、太陽電池モジュールの製造方法及び太陽電池モジュールに関するものであり、より詳細には液状シリコーンを用いた太陽電池モジュールの製造方法及び太陽電池モジュールに関する。
【背景技術】
【０００２】
近年、太陽光を利用したエネルギー資源として、太陽光発電に対する関心が高まってきている。ここで太陽電池の発電素子は、一般的にシリコン等の半導体からなり、太陽電池モジュールは、個々の太陽電池セルを電気的に相互接続した状態で、受光面ガラス基板などに積載される。
【０００３】
その際、太陽電池セルに光が当たる表面、または裏面側は、封入材料で覆われることにより、外的環境例えば、雨、風、雪、埃などから保護されることになる。封入材料として一般的には、低コストなどの観点からエチレン−酢酸ビニル共重合体（ＥＶＡ）が使用されている。
【０００４】
例えば、特許文献１には、太陽電池モジュールに、封止材として酢酸ビニル含有率が１０〜３０質量％であるＥＶＡの太陽電池封止材の使用が記載されている。しかしながら、封止材としてＥＶＡを使用した場合、特に高温高湿環境下において酢酸が発生するため、この発生酢酸が原因となって、太陽電池セル電極を腐食するなどの影響により、発電性能が劣化するという問題があった。特に、太陽電池は数十年単位の長期使用が期待されるため、経時劣化は保証の観点から早急な解消が望まれていた。
【０００５】
またＥＶＡは、上記問題に留まらず、ＵＶ耐性が低く、長期間屋外に暴露されることにより変色が生じ、黄色あるいは褐色となるために、外観を損ねるという問題もあった。
【０００６】
これらの問題が生じない封止材として、シリコーンが挙げられる。例えば、シリコーンを封止材として使用した場合、酢酸の発生がないことにより電極腐食が抑えられるだけでなく、黄色または褐色の変色問題も解消される。また、ＥＶＡのように低温で弾性率が急激に上昇するようなことがなく、電極の接続の信頼性も高くなる。例えば、非特許文献１では、シリコーンを太陽電池モジュール封止材として適用した場合の性能が記されている。
【０００７】
１９７０年代、宇宙用の太陽電池の封止材にはシリコーンが使用されていたが、地上用途向けに量産する段階で、液状シリコーンのコストおよび製造方法が課題となった。このとき低コスト且つフィルムで供給され、真空ラミネータによる成形可能なＥＶＡがシリコーンに置き換わった過去がある。
【０００８】
しかし、近年太陽電池の高効率化や長期信頼性が大きく取り上げられるようになり、高透明・高耐候性を有するシリコーンが改めて注目されるようになった。
【０００９】
これまで、様々なシリコーンでの封止方法が提案されている。特許文献２では、基板上にコーティングされたシリコーン材料上またはシリコーン材料中に、接続された太陽電池を多軸ロボットにより配置し、その後でシリコーン材料を硬化することにより気泡を取り込まずに封入することが提案されている。
【００１０】
また、特許文献３では、移動可能なプレートを有したセルプレスを使用し、真空下で太陽電池セルを配置することにより気泡を取り込まずに封入することが提案されている。
【先行技術文献】
【特許文献】
【００１１】
【特許文献１】特開２０００−１８３３８５号公報
【特許文献２】特表２００７−５２７１０９号公報
【特許文献３】特表２０１１−５１４６８０号公報
【特許文献４】ＵＳ５１４５８８６
【特許文献５】ＵＳ４５１００９４
【特許文献６】ＵＳ４９１６１６９
【特許文献７】ＵＳ６３７６５６９
【特許文献８】ＵＳ４５３０８７９
【特許文献９】ＵＳ６０４６２５０
【特許文献１０】ＵＳ６１５０５４６
【特許文献１１】ＵＳ５５２３４３６
【特許文献１２】ＵＳ５４９６９６１
【非特許文献】
【００１２】
【非特許文献１】Ｂａｒｒｙ  Ｋｅｔｏｌａ，Ｋｅｉｔｈ  Ｒ．ＭｃＩｎｔｏｃｈ，Ａｎｎ  Ｎｏｒｒｉｓ，Ｍａｒｙ  Ｋａｙ  Ｔｏｍａｌｉａ，″Ｓｉｌｉｃｏｎｅ  Ｆｏｒ  Ｐｈｏｔｏｖｏｌｔａｉｃ  Ｅｎｃａｐｓｕｌａｔｉｏｎ″：２３ｒｄＥｕｒｏｐｅａｎ  Ｐｈｏｔｏｖｏｌｔａｉｃ  Ｓｏｌａｒ  Ｅｎｅｒｇｙ  Ｃｏｎｆｅｒｅｎｃｅ  ２００８，ｐｐ．２９６９−２９７３
【非特許文献２】Ｊ．  Ｐｏｌｙｍ．  Ｓｃｉ．，  Ｐａｒｔ  Ａ：Ｐｏｌｙｍ．  Ｃｈｅｍ.，１９９６，  ３４，  ３１４１
【発明の概要】
【発明が解決しようとする課題】
【００１３】
しかし、上記いずれの方法においても、ホットプレートや加熱炉、ＩＲ炉により液状シリコーンが硬化する工程が入り、そのシリコーン封止材の端部の処理についても言及されておらず、加熱中に生じるシリコーンの流動に関して述べられていない。
【００１４】
特に、熱による硬化の場合、短時間加熱硬化性とポットライフのバランスが悪く、吐出・塗布装置に不利となり、また、加熱によるガラスの「反り」に関する対策も必要となっている。
【００１５】
本発明は、上記問題に鑑みなされたものであって、液状シリコーンを用い、従来にない簡便な製造方法にて耐久性が高いシリコーン封止された高精度な太陽電池モジュールを製造する方法を提供することを目的とする。
【課題を解決するための手段】
【００１６】
上記課題を解決するため、本発明は、
液状シリコーン（Ｘ）を裏面パネルに塗布する工程及び液状シリコーン（Ｙ）を表面パネルに塗布する工程、前記パネルに塗布した液状シリコーン（Ｘ）及び（Ｙ）を硬化させる工程、硬化されたシリコーン層（Ｘ’）を有する裏面パネルと、複数個の太陽電池セルと、硬化されたシリコーン層（Ｙ’）を有する表面パネルとをこの順で積層する工程を含み、
前記パネルに塗布した液状シリコーン（Ｘ）及び（Ｙ）を硬化させる工程において、液状シリコーンを塗布した裏面パネル及び表面パネルに紫外線を照射して前記液状シリコーンを硬化させることを特徴とする太陽電池モジュールの製造方法を提供する。
【００１７】
このような太陽電池モジュールを製造する方法であれば、簡便に高精度のシリコーン封止太陽電池モジュールを製造することができる。
【００１８】
また、前記液状シリコーン（Ｘ）及び（Ｙ）として、白金を触媒とする付加硬化型シリコーンを用いることが好ましい。
【００１９】
このような液状シリコーンであれば、紫外線を照射することによって、触媒活性を発現させ、シリコーン組成物を硬化させることができる。例えば、白金触媒としては、光活性型白金錯体触媒であり、光を照射して活性化することにより前記液状シリコーン（Ｘ）及び（Ｙ）の硬化を促進する触媒活性を発現するものを用いることが好ましい。
【００２０】
また、前記パネルに塗布／硬化させたシリコーン層（Ｘ’）及び（Ｙ’）として、針入度が１０〜２００のシリコーンゲルを用いることが好ましい。
【００２１】
このようなシリコーンゲルであれば、太陽電池セルを効果的に貼り合わせることができる。
【００２２】
また、本発明は、硬化されたシリコーン層（Ｘ’）を有する裏面パネルと、複数個の太陽電池セルと、硬化されたシリコーン層（Ｙ’）を有する表面パネルとをこの順で積層した構造の太陽電池モジュールであって、
前記裏面パネル及び表面パネルのシリコーン層（Ｘ’）及び（Ｙ’）が紫外線照射によって硬化されたものであることを特徴とする太陽電池モジュールを提供する。
【００２３】
本発明の太陽電池モジュールは、紫外線照射によって硬化されたシリコーン層（Ｘ’）及び（Ｙ’）を有するため、耐久性が高く、形状安定性等に優れる高精度なものである。
【００２４】
また、前記紫外線照射によって硬化されたものが、シリコーンゲルであることを特徴とする太陽電池モジュールを提供する。
【００２５】
このようなシリコーンゲルであれば、増粘し形状が崩れなくなるためより良好な形状安定性を達成し、精密に塗布することができるため、高精度の太陽電池モジュールとすることができる。
【発明の効果】
【００２６】
以上説明したように、本発明の太陽電池モジュールの製造方法は、従来にない簡便な製造方法にて耐久性が高いシリコーン封止された太陽電池モジュールを製造することができる。
【図面の簡単な説明】
【００２７】
【図１】図１は、本発明の太陽電池モジュールを示す概略図である。
【発明を実施するための形態】
【００２８】
以下、本発明についてより詳細に説明する。
上記のように、耐久性が高いシリコーンで封止された太陽電池モジュールを簡便に製造できる方法の提案が望まれていた。
【００２９】
そこで、本発明者らは、鋭意検討を行った結果、液状シリコーン（Ｘ）を裏面パネルに塗布する工程及び液状シリコーン（Ｙ）を表面パネルに塗布する工程、前記パネルに塗布した液状シリコーン（Ｘ）及び（Ｙ）を硬化させる工程、硬化されたシリコーン層（Ｘ’）を有する裏面パネルと、複数個の太陽電池セルと、硬化されたシリコーン層（Ｙ’）を有する表面パネルとをこの順で積層する工程を含み、
前記パネルに塗布した液状シリコーン（Ｘ）及び（Ｙ）を硬化させる工程において、液状シリコーンを塗布した裏面パネル及び表面パネルに紫外線を照射して前記液状シリコーンを硬化させることで、簡便にシリコーン封止太陽電池モジュールを製造することができることを見出し、本発明を完成させた。
【００３０】
以下に、まず本発明で製造可能なシリコーンを封止材とした太陽電池モジュールの構成部材に関し詳述する。
図１に示すように、本発明の製造方法により製造される太陽電池モジュール１０は、液状シリコーン（Ｘ）が塗布され、硬化されたシリコーン層（Ｘ’）２を有する裏面パネル１と、複数個の太陽電池セル３と液状シリコーン層（Ｙ）が塗布され、硬化されたシリコーン層（Ｙ’）４を有する表面パネル５がこの順で積層した構造の太陽電池モジュールである。
【００３１】
液状シリコーンＸ・Ｙ
本発明に使用する液状シリコーン（Ｘ）及び（Ｙ）は紫外線硬化タイプのもので同一であっても、別のものであってもよい。また、この液状シリコーン（Ｘ）及び（Ｙ）は１液タイプでも、使用直前に混合する２液タイプでもよい。
液状シリコーン（Ｘ）及び（Ｙ）は、白金を触媒とする付加硬化型シリコーン特には、紫外線照射によりゲルとなる付加硬化型シリコーン組成物を用いることが好ましい。例えば、下記（Ａ）〜（Ｃ）成分を含有し、２３℃で１００〜１，０００，０００ｍＰａ．ｓ、より好ましくは５００〜１０，０００のｍＰａ．ｓ、の液状であるものが好ましく挙げられる。すなわち、
（Ａ）下記平均組成式（１）：
ＲａＲ１ｂＳｉＯ（４−ａ−ｂ）／２                    （１）
（式中、Ｒは独立にアルケニル基であり、Ｒ１は独立に脂肪族不飽和結合を含まない非置換または置換の１価炭化水素基であり、ａは０．０００１〜０．２の正数であり、ｂは１．７〜２．２の正数であり、但しａ＋ｂは１．９〜２．４である。）
で表される、一分子中にケイ素原子に結合したアルケニル基を少なくとも１個有するオルガノポリシロキサン：１００質量部、
（Ｂ）一分子中にケイ素原子に結合した水素原子を少なくとも２個有するオルガノハイドロジェンポリシロキサン：少なくとも１５質量部、および
（Ｃ）白金系触媒：有効量、
を含有する。
【００３２】
次に、各成分について示す。
（Ａ）成分は、シリコーンゲル組成物の主剤（ベースポリマー）である。該（Ａ）成分は、上記平均組成式（１）で表される、一分子中にケイ素原子に結合したアルケニル基（本明細書中において「ケイ素原子結合アルケニル基」という）を少なくとも１個有するオルガノポリシロキサンである。
上記式（１）中、Ｒは独立に、通常炭素原子数２〜６、好ましくは２〜４、より好ましくは２〜３のアルケニル基である。その具体例としては、ビニル基、アリル基、プロペニル基、イソプロペニル基、ブテニル基、イソブテニル基等が挙げられ、好ましくはビニル基である。Ｒ１は独立に脂肪族不飽和結合を含まない非置換または置換の１価炭化水素基であり、その炭素原子数は、通常１〜１０、好ましくは１〜６である。その具体例としては、メチル基、エチル基、プロピル基、イソプロピル基、ブチル基、イソブチル基、ｔｅｒｔ−ブチル基、ペンチル基、ヘキシル基、シクロヘキシル基、オクチル基、デシル基等のアルキル基；フェニル基、トリル基等のアリール基；ベンジル基、フェニルエチル基等のアラルキル基；これらの基の水素原子の一部または全部を、塩素、臭素、フッ素等のハロゲン原子で置換したクロロメチル基、３,３,３-トリフルオロプロピル基等が挙げられる。中でも合成が容易であることから、メチル基、フェニル基または３,３,３-トリフルオロプロピル基が好ましい。
【００３３】
また、ａは０．０００１〜０．２の正数であることが必要であり、好ましくは０．０００５〜０．１の正数である。ｂは１．７〜２．２の正数であることが必要であり、好ましくは１．９〜２．０２の正数である。但し、ａ＋ｂは１．９〜２．４の範囲を満たすことが必要であり、好ましくは１．９５〜２．０５の範囲である。
本成分は、一分子中にケイ素原子結合アルケニル基を少なくとも１個有することが必要であり、好ましくは２〜５０個、より好ましくは２〜１０個有する。このケイ素原子結合アルケニル基の条件を満たすように前記ａおよびｂの値を選択すればよい。
本成分のオルガノポリシロキサンの分子構造は特に限定されず、直鎖状であっても、例えば、ＲＳｉＯ３／２単位、Ｒ１ＳｉＯ３／２単位、ＳｉＯ２単位等を含む分岐状であってもよいが、下記一般式（１ａ）：
【化１】
2014082399.tif 000003
（式中、Ｒ２は独立に脂肪族不飽和結合を含まない非置換または置換の１価炭化水素基であり、Ｒ３は独立に脂肪族不飽和結合を含まない非置換または置換の１価炭化水素基またはアルケニル基であり、但し少なくとも１個のＲ３はアルケニル基であり、分子鎖両末端のＲ３のいずれかがアルケニル基である場合には、ｋは４０〜１，２００の整数であり、ｍは０〜５０の整数であり、ｎは０〜５０の整数であり、分子鎖両末端のＲ３のいずれもがアルケニル基でない場合には、ｋは４０〜１,２００の整数であり、ｍは１〜５０の整数であり、ｎは０〜５０の整数であり、但しｍ＋ｎは１以上である。）
で表されるオルガノポリシロキサン、即ち主鎖が基本的にジオルガノシロキサン単位の繰り返しからなり、分子鎖両末端がトリオルガノシロキシ基で封鎖された直鎖状のジオルガノポリシロキサンであることが好ましい。
【００３４】
上記式（１ａ）中、Ｒ２で表されるアルケニル基以外の脂肪族不飽和結合を含まない非置換または置換の１価炭化水素基は、通常炭素原子数１〜１０、好ましくは１〜６のものである。その具体例としては、Ｒ１で例示したものが挙げられる。中でも合成が容易であることから、メチル基、フェニル基または３,３,３-トリフルオロプロピル基が好ましい。
【００３５】
また、Ｒ３で表される独立に脂肪族不飽和結合を含まない非置換または置換の１価炭化水素基は、通常炭素原子数１〜１０、好ましくは１〜６のものである。その具体例としては、Ｒ１で例示したものが挙げられる。中でも合成が容易であることから、メチル基、フェニル基または３,３,３-トリフルオロプロピル基が好ましい。Ｒ３で表されるアルケニル基は、通常炭素原子数２〜６、好ましくは２〜４、より好ましくは２〜３のものである。その具体例としては、ビニル基、アリル基、プロペニル基、イソプロペニル基、ブテニル基、イソブテニル基等が挙げられ、好ましくはビニル基である。
【００３６】
上記式（１ａ）中、分子鎖両末端のＲ３のいずれかがアルケニル基である場合には、ｋは１００〜１,０００の整数であり、ｍは０〜４０の整数であり、ｎは０であることが好ましく、分子鎖両末端のＲ３のいずれもアルケニル基でない場合には、ｋは１００〜１,０００の整数であり、ｍは２〜４０の整数であり、ｎは０であることが好ましい。
【００３７】
上記式（１ａ）で表されるオルガノポリシロキサンとしては、例えば、両末端ジメチルビニルシロキシ基封鎖ジメチルポリシロキサン、両末端ジメチルビニルシロキシ基封鎖ジメチルシロキサン・メチルビニルシロキサン共重合体、両末端ジメチルビニルシロキシ基封鎖ジメチルシロキサン・ジフェニルシロキサン共重合体、両末端ジメチルビニルシロキシ基封鎖ジメチルシロキサン・メチルビニルシロキサン・ジフェニルシロキサン共重合体、両末端ジメチルビニルシロキシ基封鎖メチルトリフルオロプロピルポリシロキサン、両末端ジメチルビニルシロキシ基封鎖ジメチルシロキサン・メチルトリフルオロプロピルシロキサン共重合体、両末端ジメチルビニルシロキシ基封鎖ジメチルシロキサン・メチルトリフルオロプロピルシロキサン・メチルビニルシロキサン共重合体、両末端トリメチルシロキシ基封鎖ジメチルシロキサン・ビニルメチルシロキサン共重合体、両末端トリメチルシロキシ基封鎖ジメチルシロキサン・ビニルメチルシロキサン・ジフェニルシロキサン共重合体、両末端トリメチルシロキシ基封鎖ビニルメチルシロキサン・メチルトリフルオロプロピルシロキサン共重合体、末端トリメチルシロキシ基・ジメチルビニルシロキシ基封鎖ジメチルポリシロキサン、末端トリメチルシロキシ基・ジメチルビニルシロキシ基封鎖ジメチルシロキサン・メチルビニルシロキサン共重合体、末端トリメチルシロキシ基・ジメチルビニルシロキシ基封鎖ジメチルシロキサン・ジフェニルシロキサン共重合体、末端トリメチルシロキシ基・ジメチルビニルシロキシ基封鎖ジメチルシロキサン・ジフェニルシロキサン・メチルビニルシロキサン共重合体、末端トリメチルシロキシ基・ジメチルビニルシロキシ基封鎖メチルトリフルオロプロピルポリシロキサン、末端トリメチルシロキシ基・ジメチルビニルシロキシ基封鎖ジメチルシロキサン・メチルトリフルオロプロピルシロキサン共重合体、末端トリメチルシロキシ基・ジメチルビニルシロキシ基封鎖ジメチルシロキサン・メチルトリフルオロプロピルシロキサン・メチルビニルシロキサン共重合体、両末端メチルジビニルシロキシ基封鎖ジメチルポリシロキサン、両末端メチルジビニルシロキシ基封鎖ジメチルシロキサン・メチルビニルシロキサン共重合体、両末端メチルジビニルシロキシ基封鎖ジメチルシロキサン・ジフェニルシロキサン共重合体、両末端メチルジビニルシロキシ基封鎖ジメチルシロキサン・メチルビニルシロキサン・ジフェニルシロキサン共重合体、両末端メチルジビニルシロキシ基封鎖メチルトリフルオロプロピルポリシロキサン、両末端メチルジビニルシロキシ基封鎖ジメチルシロキサン・メチルトリフルオロプロピルシロキサン共重合体、両末端メチルジビニルシロキシ基封鎖ジメチルシロキサン・メチルトリフルオロプロピルシロキサン・メチルビニルシロキサン共重合体、両末端トリビニルシロキシ基封鎖ジメチルポリシロキサン、両末端トリビニルシロキシ基封鎖ジメチルシロキサン・メチルビニルシロキサン共重合体、両末端トリビニルシロキシ基封鎖ジメチルシロキサン・ジフェニルシロキサン共重合体、両末端トリビニルシロキシ基封鎖ジメチルシロキサン・メチルビニルシロキサン・ジフェニルシロキサン共重合体、両末端トリビニルシロキシ基封鎖メチルトリフルオロプロピルポリシロキサン、両末端トリビニルシロキシ基封鎖ジメチルシロキサン・メチルトリフルオロプロピルシロキサン共重合体、両末端トリビニルシロキシ基封鎖ジメチルシロキサン・メチルトリフルオロプロピルシロキサン・メチルビニルシロキサン共重合体等が挙げられる。
【００３８】
本成分のオルガノポリシロキサンの粘度は、特に限定されないが、組成物の取扱作業性、得られる硬化物の強度、および流動性が良好となる点から、５０〜１００,０００ｍＰａ・ｓであることが好ましく、１００〜１０,０００ｍＰａ・ｓであることがより好ましい。
【００３９】
（Ｂ）成分は、上記（Ａ）成分と反応し、架橋剤として作用するものである。該（Ｂ）成分は、一分子中にケイ素原子に結合した水素原子（即ち、ＳｉＨ基（ヒドロシリル基）を意味し、本明細書中において「ケイ素原子結合水素原子」という）を少なくとも２個有するオルガノハイドロジェンポリシロキサンである。このオルガノハイドロジェンポリシロキサンが一分子中に有するケイ素原子結合水素原子は、好ましくは２〜３０個、より好ましくは２〜１０個、特に好ましくは２〜５個である。
【００４０】
本成分のオルガノハイドロジェンポリシロキサン中に含有されるケイ素原子結合水素原子は、分子鎖末端および分子鎖途中のいずれに位置していてもよく、この両方に位置するものであってもよい。また、その分子構造は特に限定されず、直鎖状、環状、分岐状および三次元網状構造（樹脂状）のいずれであってもよい。
【００４１】
本成分のオルガノハイドロジェンポリシロキサン一分子中のケイ素原子の数（即ち、重合度）は、通常２０〜１,０００個であるが、組成物の取扱作業性および得られる硬化物の特性（低弾性率、低応力）が良好となる点から、好ましくは４０〜１,０００個、より好ましくは４０〜４００個、さらに好ましくは６０〜３００個、特に好ましくは１００〜３００個、最も好ましくは１６０〜３００個である。
【００４２】
また、粘度は、通常１０〜１００,０００ｍＰａ・ｓ、好ましくは２０〜１０,０００ｍＰａ・ｓ、より好ましくは５０〜５,０００mPa・sであって、室温（２５℃）で液状のものが好適に使用される。
【００４３】
本成分のオルガノハイドロジェンポリシロキサンは、下記平均組成式（２）：
Ｒ４ｃＨｄＳｉＯ（４−ｃ−ｄ）／２              （２）
（式中、Ｒ４は独立に脂肪族不飽和結合を含まない非置換または置換の１価炭化水素基であり、ｃは０．７〜２．２の正数であり、ｄは０.００１〜０.５の正数であり、但しｃ＋ｄは０．８〜２．５である。）
で表されるものが好適に用いられる。
【００４４】
上記式（２）中、Ｒ４は独立に脂肪族不飽和結合を含まない非置換または置換の一価炭化水素基であり、その炭素原子数は、通常１〜１０、好ましくは１〜６である。その具体例としては、メチル基、エチル基、プロピル基、イソプロピル基、ブチル基、イソブチル基、ｔｅｒｔ-ブチル基、ペンチル基、ネオペンチル基、へキシル基、シクロヘキシル基、オクチル基、ノニル基、デシル基等のアルキル基；フェニル基、トリル基、キシリル基、ナフチル基等のアリール基；ベンジル基、フェニルエチル基、フェニルプロピル基等のアラルキル基；これらの基の水素原子の一部または全部を、塩素、臭素、フッ素等のハロゲン原子で置換した３,３,３-トリフルオロプロピル基等が挙げられる。中でも好ましくはアルキル基、アリール基、３,３,３-トリフルオロプロピル基であり、より好ましくはメチル基、フェニル基、３,３,３-トリフルオロプロピル基である。
【００４５】
また、ｃは１．０〜２．１の正数であることが好ましく、ｄは０．００１〜０．１の正数であることが好ましく、０．００５〜０．１の正数であることがより好ましく、０．００５〜０．０５の正数であることがさらに好ましく、０．００５〜０．０３の正数であることが特に好ましく、また、ｃ＋ｄは１．０〜２．５の範囲を満たすことが好ましく、１．５〜２．２の範囲を満たすことが特に好ましい。
【００４６】
上記式（２）で表されるオルガノハイドロジェンポリシロキサンとしては、例えば、メチルハイドロジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端ジメチルハイドロジェンシロキシ基封鎖メチルハイドロジェンシロキサン・ジメチルシロキサン・ジフェニルシロキサン共重合体、（ＣＨ３）２ＨＳｉＯ１／２単位と（ＣＨ３）３ＳｉＯ１／２単位とＳｉＯ４／２単位とからなる共重合体、（ＣＨ３）２ＨＳｉＯ１／２単位とＳｉＯ４／２単位とからなる共重合体、（ＣＨ３）２ＨＳｉＯ１／２単位と（Ｃ６Ｈ５）３ＳｉＯ１／２単位とＳｉＯ４／２単位とからなる共重合体等が挙げられる。
【００４７】
本成分の配合量は、（Ａ）成分中のケイ素原子結合アルケニル基１個あたり本成分中のケイ素原子結合水素原子が、０．３〜２．５個となる量であることが必要であり、好ましくは０．５〜２個、より好ましくは０．６〜１．５個となる量である。この配合量が１５質量部以上であれば、得られる硬化物はオイルブリードが発生しにくくなる。また、ケイ素原子結合水素原子が０．３個より多ければ、架橋密度が低くなり過ぎて、得られる組成物が硬化しなかったり、硬化物の耐熱性が低下する恐れがなく、２．５個より少なければ、脱水素反応による発泡の問題が生じたり、得られる硬化物の耐熱性が低下したり、オイルブリードが発生する恐れがない。
【００４８】
（Ｃ）成分は、（Ａ）と（Ｂ）のヒドロシリル化反応を進行させる成分である。紫外線を照射することで触媒として働くものとしては、特許文献４〜１２や非特許文献２に記載されたものがあるが、活性が高く、容易に入手することができる、ビス−（アセチルアセトナート）白金（２）が好ましい。配合量としては、白金原子量として３〜１００ｐｐｍが好ましい。（Ｃ）の白金成分は、紫外線を照射しない場合（Ａ）と（Ｂ）の反応を進行しないが、波長が２３０〜４００ｎｍの紫外線を照射することで室温下でも速やかに反応が進行する。
【００４９】
表面パネル
表面所謂、受光面のパネルには、透明性、耐候性、耐衝撃性をはじめとして屋外使用において長期の信頼性能を有する部材が特に好ましく、例えば白板強化ガラス、アクリル樹脂、フッ素樹脂、ポリカーボネート樹脂等があるが、一般的には厚さ３〜５ｍｍ程度の白板強化ガラスが広く用いられている。
【００５０】
裏面パネル
裏面パネルは、太陽電池素子が高温とならないように効率よく放熱するものであることが特に好ましく、このような材料として硝子材、合成樹脂材、金属材や、それらの複合部材が挙げられる。硝子材の例としては、青板硝子、白板硝子又は強化硝子等が挙げられ、合成樹脂材としては、アクリル樹脂、ポリカーボネート（ＰＣ）樹脂、ポリエチレンテレフタレート（ＰＥＴ）樹脂、エポキシ樹脂等が挙げられる。さらに、ＴＰＴなどのバックシートが使用される。また金属材としては、銅、アルミニウム、鉄等が挙げられ、複合材としては、シリカをはじめ、酸化チタン、アルミナ、窒化アルミニウムなど高い熱伝導性を有する材料を担持した合成樹脂等が挙げられる。
【００５１】
太陽電池セル
太陽電池セルにおいては、通常単結晶シリコン及び多結晶シリコンのうちから選ばれる１種もしくは２種のシリコン材料を用いて太陽電池セルとするもので、太陽電池ストリングスは太陽電池素子をタブ線で接続したものである。
【００５２】
次に本発明の太陽電池モジュールの製造方法に関し、詳述する。
本発明の太陽電池モジュールの製造方法は、
液状シリコーン（Ｘ）を裏面パネルに塗布する工程及び液状シリコーン（Ｙ）を表面パネルに塗布する工程、前記パネルに塗布した液状シリコーン（Ｘ）及び（Ｙ）を硬化させる工程、硬化されたシリコーン層（Ｘ’）を有する裏面パネルと、複数個の太陽電池セルと、硬化されたシリコーン層（Ｙ’）を有する表面パネルとをこの順で積層する工程を含み、
前記パネルに塗布した液状シリコーン（Ｘ）及び（Ｙ）を硬化させる工程において、液状シリコーンを塗布した裏面パネル及び表面パネルに紫外線を照射して前記液状シリコーンを硬化させることを特徴とする。
【００５３】
上述の液状シリコーン（Ｘ）、（Ｙ）を裏面パネル又は表面パネルの上に均一に塗布する方法については、スプレーコーティング、フローコーティング、カーテンコーティング、スクリーンコーティング、流し込み及びそれらの組み合わせで行われ、硬化後の厚みが好ましくは１０〜１０００ミクロン、より好ましくは２００〜８００ミクロン、特に好ましくは４００〜７００ミクロンとなるような厚さに形成する。シリコーン硬化物の厚みが上記の範囲であれば、太陽電池セルまたは太陽電池セルストリングスの厚みをより確実に吸収することができるため、クラックや断線が生じる恐れがなく、モジュールの重量がかさむことも無く、経済的である。
【００５４】
パネルに塗布した液状シリコーン（Ｘ）及び（Ｙ）を硬化させるには、紫外線を照射する。紫外線の照射には、高圧水銀灯、キセノンランプ、ハロゲンランプ、メタルハライドランプ等を使用するのが好ましい。また、硬化に必要な照射量としては、硬化に十分な照射量であれば特に制限はないが、好ましくは５００ｍＪ／ｃｍ２〜２００００ｍＪ／ｃｍ２、より好ましくは５００ｍＪ／ｃｍ２〜５０００ｍＪ／ｃｍ２である。
触媒量、紫外線の照射量が適当であれば、１分程度の照射直後にゲル化させることが可能である。また、遅くとも照射後室温放置５〜３０分程度で増粘し形状が崩れなくなり、１〜５時間放置することで所定の針入度とすることも可能である。
【００５５】
紫外線照射後は室温で反応が進んで硬化するが、時間を短くするため、紫外線を照射して増粘／非流動性が確認された後は１００度程度に加熱してもよい。
【００５６】
液状シリコーン（Ｘ）及び（Ｙ）の硬化後に、硬化されたシリコーン層（Ｘ’）を有する裏面パネルと、複数個の太陽電池セルと、硬化されたシリコーン層（Ｙ’）を有する表面パネルとをこの順で積層させる工程、例えば２枚のパネルの間に太陽電池セルを挟んで貼り合わせる工程により太陽電池モジュールが作られる。
【００５７】
尚、太陽電池セルを効果的に貼り合わせるには、硬化されたシリコーン層（Ｘ’）及び（Ｙ’）として、針入度が１０〜２００のシリコーンゲルであることが好ましく、より好ましくは２０〜１００のシリコーンゲルである。単結晶太陽電池セルの場合、セルの厚みが２００約２００μｍであり、その受光面に高さ数十μｍの銀電極が配置されている。針入度が１０以上であれば、太陽電池セルの電極による段差を十分に吸収でき、貼り合わせる時にセルが割れてしまうこともない。また、針入度が２００以下であれば、硬化後の形状保持が良好となり、太陽電池セルがずれてしまうこともない。それに対し、ゲルより硬いデュロメータＡ硬度２０のゴムが硬化されたものを貼り合せる場合、銀電極の段差が吸収できずセルと良好な密着性が得られないばかりか、貼り合せ時にセルに力がかかり欠ける不具合の割合が高まる。
【００５８】
更に積層工程においては、硬化されたシリコーン層（Ｘ’）を有する裏面パネル及び、硬化されたシリコーン層（Ｙ’）を有する表面パネルを、単純に貼り合わせて積層する他に、例えば下記の工程を含んでいてもよい。
【００５９】
紫外線照射による、シリコーン硬化物界面の活性向上
硬化されたシリコーン層（Ｘ’）を有する裏面パネル及び、硬化されたシリコーン層（Ｙ’）を有する表面パネル同士を貼り合わせる際、接着力を向上させるために、界面の活性を向上させてもよい。貼り合わせる２枚のシリコーン硬化物界面の活性を向上させるための処理として、両方のシリコーン硬化面に波長１７２ｎｍの紫外線を照射する方法が報告されている（特許公報４７６０３１５）。
【００６０】
ホットメルト型接着剤による接着
表面パネル及び裏面パネルをより強固に接着させるためにホットメルト型接着剤を使用してもよい。ホットメルト型接着剤は市販されているＥＶＡ、オレフィン樹脂系、合成ゴム系などいずれであってもよいが、例えば軟化点が高く、高温高湿条件下で酸をはじめとする副生成物が発生しないものが好ましい。接着させる方法としては、パネルを貼り合わせた後、その端部に塗布して固定・接着させる方法がある。
【００６１】
また、シリコーンで封止したパネルの外周部に、シリコーンが載らない部分を形成する部分を設け、そこにホットメルト型接着剤を配置し、１００〜１５０℃加熱下押圧することでも達成される。この場合、真空状態で押圧することが、２枚のパネルの間に気泡が残らぬよう成形することが可能となり、有効である。
【００６２】
上記のようにして貼りあわされた表裏のパネルには、例えば図１に示すように、ゴム製のシーリング材６を設けてもよい。パネルの外周部分に額縁状に配置するシーリング材には、モジュール外部から侵入する湿気やガス成分を防ぐ効果があり、シリコーン製ゴム、アクリルゴム、ブチルゴムなどが挙げられるが、素材の低ガス透過性からブチルゴムが好まれる。ブチルゴム等の比較的耐候性の低いシーリング材を用いる場合は、外側にアルミニウム等（アルミフレーム７）で被覆しておくことが好ましい。
【実施例】
【００６３】
以下、実施例および比較例を示し、本発明を具体的に説明するが、本発明は下記の実施例に制限されるものではない。
シリコーン組成物の製造
シリコーンゲルは、上記（Ａ）〜（Ｃ）成分（任意成分が配合される場合には、任意成分も含む）の組成物を常法に準じて混合することにより調製することができる。紫外線が当たらないようにすれば反応は進行しないので、（Ａ）〜（Ｃ）を１成分とすることができる。また、必要に応じて２パートまたはそれ以上のパートに分割して混合してもよく、例えば、（Ａ）成分の一部および（Ｃ）成分からなるパートと、（Ａ）成分の残部および（Ｂ）成分からなるパートとに分割して混合することも可能である。
【００６４】
（Ａ）成分：
（Ａ−１）粘度が１,０００ｍＰａ．ｓの分子鎖両末端ジメチルビニルシロキシ基封鎖ジメチルポリシロキサン
（Ａ−２）粘度が１００,０００ｍＰａ．ｓの分子鎖両末端トリビニルシロキシ基封鎖ジメチルポリシロキサン
（Ｂ）成分：
（Ｂ−１）粘度が１００ｍＰａ．ｓの両末端トリメチル基封鎖ジメチルシロキサン・メチルハイドロジェンシロキサン共重合体
（Ｂ−２）粘度が１８ｍＰａ．ｓの分子鎖両末端にケイ素原子に結合した水素原子を有する基を有するジメチルポリシロキサン
（Ｃ）成分：
（Ｃ−１）ビス（アセチルアセトナート）白金（２）溶液（白金原子が１．０質量％の酢酸２−（２−ブトキシエトキシ）エチル溶液）
（Ｃ−２）塩化白金酸から誘導した、テトラメチルビニルジシロキサンを配位子として有する白金触媒（白金原子量：１．０質量％）
添加剤：
（Ｄ−１）１，３，５，７−テトラビニルー１，３，５，７−テトラメチルシクロテトラシロキサン
（Ｄ−２）１−エチニルー１−シクロヘキサノール
上記成分を表１に示す配合のものを２液に分けて混合し、組成物を得た。ここで、（Ａ）成分と（Ｂ）成分の混合比は、（Ａ）成分中のケイ素原子結合アルケニル基に対する（Ｂ）成分中のケイ素原子結合水素原子の比が計算値で１となる量に設定した。
【００６５】
【表１】
2014082399.tif 000004
【００６６】
次に、これらの組成物（２液）をスタティックノズルを用いて混合し、以下の試験を行った。尚、実施例１・２はアイＵＶ電子制御装置ＵＶＸ０６０１−０１（岩崎電気社製）を用いて３０００ｍＪ／ｃｍ２の紫外線照射によって硬化、比較例１〜３は１２０℃／３０分加熱硬化させた。
【００６７】
得られたシリコーン組成物について、ＪＩＳ  Ｋ２２２０に基づき針入度を測定した。また、太陽電池に使用されている片面エンボス・片面鮫肌状の白板ガラス（３４０×３６０ｍｍ×３．２ｍｍｔ）のエンボス面に約０．５ｍｍの厚みでシリコーン組成物を塗布して硬化させ、室温（２３℃）における1日後の性状として、スタティックノズル中で硬化しないか確認を行った。その結果を表．２に示す。
【００６８】
【表２】
2014082399.tif 000005
【００６９】
上記の結果より、比較例に示した従来広く行われている加熱硬化では、ガラスから材料が流出した。これは、３．２ｍｍ厚みのガラスが加熱されるのに時間を要したこと、シリコーンが徐々に温度が上がり、硬化が始まる前に粘度が低下して形状保持できなかったものと考えられる。それにもかかわらず、比較例１・２の結果に示した通り、２３℃1日液状状態を維持することができず、組成物を２液としてもスタティックノズルの交換または洗浄が必要となり時間的にも経済的にも不利である。
【００７０】
それに対し、紫外線により硬化させた実施例１・２は、紫外線照射後室温放置３分程度でゲル化した。形状保持されたのは、紫外線照射時に温度が上がらなかったためと考えられる。また、これらの組成物は1日後、さらには1週間後も液状を保った。このことから、途中で中断ない連続的な塗布が実現された。
【００７１】
実施例で得られた白板ガラスおよび４枚の太陽電池セルを用いて、太陽電池モジュールを製造した。以下に一例を示すが、モジュール化方法および形状はこの限りではない。
【００７２】
太陽電池モジュールの製造
硬化されたシリコーン層（Ｘ’）を有する裏面パネル（白板ガラス）と、硬化されたシリコーン層（Ｙ’）を有する表面パネル（白板ガラス）のシリコーンゲル表面に、紫外線（１７２ｎｍ光）を紫外線照度１０ｍＷ／ｃｍ２、照射時間１０秒、積算照度１００ｍＪ／ｃｍ２の条件でＳＣＱ０５型紫外線照射装置（ウシオ電機株式会社製）を用いて照射し、表面処理を行った。
これら表面処理された、硬化されたシリコーン層（Ｘ’）を有する裏面パネル（白板ガラス）と、複数個の太陽電池セルと、硬化されたシリコーン層（Ｙ’）を有する表面パネル（白板ガラス）とをこの順で積層し、真空ラミネータを用い、真空度１０Ｔｏｒｒ、１２０℃３０分加熱圧着することで、両面ガラス構造の太陽電池モジュールを製造した。このモジュールに、湿気硬化型シリコーンゴム（信越化学製：ＫＥ−４８９８Ｔ）を用いてアルミフレーム枠をとりつけ、太陽電池パネルを得た。
【００７３】
条件、評価結果
このようにして得られたシリコーン封止太陽電池モジュールは、８５℃／８５％ＲＨ／１０００時間の高温高湿放置試験および８５℃⇔―４０℃・２００サイクルのサーマルサイクル試験でモジュール変換効率５％未満というＩＥＣ６１２１５規格をクリアした。
【００７４】
以上のように、液状シリコーンを紫外線によって硬化させる工程を太陽電池モジュールの製造方法に組み込むことで、ガラスへの精密塗布および良好な形状安定性を達成することが可能となった。また、紫外線によって硬化させることにより、ポットライフとのバランスが良好となり、塗布装置の洗浄頻度を下げることも可能となった。
また、本発明の太陽電池モジュールの製造方法により、耐久性が高く、形状安定性に優れた高精度の太陽電池モジュールを得られることが示された。
【００７５】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００７６】
１…白板ガラス（裏面パネル）、  ２…シリコーン層（Ｘ’）、  
３…太陽電池セル、  ４…シリコーン層（Ｙ’）、  ５…白板ガラス（表面パネル）、  
６…シーリング材、  ７…アルミフレーム、  １０…太陽電池モジュール
【図１】
2014082399.tif 000006